(57)【要約】【課題】本発明は、上記事情に鑑みてなされたものであって、全光線透過率が高い等の優れた光学的性能を有しながら、ブロッキングが発生しにくいフィルムシートおよびそのフィルムシートを用いたタッチパネルを提供することを目的とする。【解決手段】透明フィルムの少なくとも一面側にハードコート層を有するハードコートフィルムにおいて、前記ハードコート層は、微粒子Aと、微粒子Aと粒径の異なる微粒子Bからなることを特徴とするハードコートフィルム。【選択図】図１
2015215409.tif 000002
【特許請求の範囲】
【請求項１】
透明フィルムの少なくとも一面側にハードコート層を有するハードコートフィルムにおいて、前記ハードコート層は、微粒子Aと、微粒子Aと粒径の異なる微粒子Bからなることを特徴とするハードコートフィルム。
【請求項２】
前記ハードコート層の屈折率が１．３０〜１．５０であり、微粒子Aは、中空粒子、シリカ粒子、及びフッ化微粒子からなる請求項１記載のハードコートフィルム。
【請求項３】
前記微粒子Aの大きさが１０〜１００ｎｍであることを特徴とする前記請求項１および請求項２に記載のハードコートフィルム。
【請求項４】
前記微粒子Bの大きさが前記微粒子Aの大きさの２〜７倍の粒子径であり、微粒子Bは微粒子Aの0.1〜5％重量％であることを特徴とする請求項１〜３のいずれかに記載のハードコートフィルム。
【請求項５】
前記ハードコート層は、微粒子Aおよび微粒子Bで表面が完全に被覆されていることを特徴とする請求項１〜４のいずれかに記載のハードコートフィルム
【請求項６】
前記ハードコートフィルムの全光線透過率が94％以上かつヘイズが2.0％以下であることを特徴とする請求項１〜５のいずれかに記載のハードコートフィルム。
【発明の詳細な説明】
【技術分野】
【０００１】
貼りつき防止機能を有した高透明性フィルムシートに関し、さらに詳しくは、光学表示装置等に用いられる全光線透過率向上フィルムに関するものである。
【背景技術】
【０００２】
携帯電話や携帯ゲーム機等においては、位置入力装置として機能するタッチパネルと、液晶ディスプレイ等の表示装置とが組み合わされたタッチパネル付き表示装置が幅広く利用されている。タッチパネルは、操作者が画面表示に基づき、手や入力ペンでタッチパネルの特定位置へ接触すると、装置がその特定位置の情報を感知することで、操作者が望む適切な動作を行わせることができるインターフェースである。
【０００３】
このようなタッチパネル付き表示装置では、片面にセンサガラスを設けたタッチパネルの裏面側（液晶ディスプレイ側）に、表示装置を備えた静電容量式のタッチパネル付き表示装置が知られている。静電容量式のタッチパネルでは通常、センサガラスの前面側（タッチ面側）に、粘着剤層を介してガラス板（以下、カバーガラスということがある）が積層されている。また、カバーガラスの破損や破片の飛散を防止するために、カバーガラスの前面側またはカバーガラスの裏面側にさらに保護フィルムシートが貼付される。（例えば、特許文献１）。
【０００４】
光学フィルムの分野では、フィルム同士、あるいはフィルムと他の部材（たとえばガラス板）が接触した際に、グレアやニュートンリング、ブロッキングが生じることがある。これらを防止するために、フィルム表面に微細な凹凸形状を設けることが行われている。一般に、形成する凹凸の大きさは、要求される性能（アンチグレア、アンチニュートンリング、アンチブロッキング）に応じて設定され、アンチグレアの場合が最も大きく、アンチブロッキングの場合が最も小さい。このような凹凸形状の形成方法としては、ハードコート層に粒子を含有させる方法、および、特定の樹脂成分を相分離により析出させる方法などが用いられている（たとえば特許文献２〜４）。
【０００５】
全光線透過率を向上させるため、透明フィルム上に低屈折率層を設けた、反射光を相殺し透過率を向上させる反射防止フィルムが知られている。（特許文献５）
【先行技術文献】
【特許文献】
【０００６】
【特許文献１】特開２０００−３２１５５８号公報
【特許文献２】特開２０１０−４２６７１号公報
【特許文献３】特開２０１１−３３９４８号公報
【特許文献４】特開２００７−１８２５１９号公報
【特許文献５】特開２０１０−１９６０１４号公報
【発明の概要】
【発明が解決しようとする課題】
【０００７】
近年、タッチパネルの軽量化、薄型化の要求が高まっている。そのようななか、上述した液晶ディスプレイの前面に隙間を設けて配置したタイプのタッチパネルでは、操作を行う際に、隙間上下のフィルムもしくは、ガラスに接触する際にブロッキングが生じる問題がある。この問題は、表示装置が大型化するほど顕著になる。かかる問題が生じる原因としては、該タッチパネルが備える基板が薄いため、たわみや歪みが生じやすいためだと考えられる。対策として、アンチブロッキング性能を有するフィルム（アンチブロッキングフィルム）をタッチパネルの裏面または表示装置の前面に配置することが考えられる。しかし、従来用いられているアンチブロッキングフィルムは、全光線透過率向上機能を付与していないため、全光線透過率向上効果は乏しい。また、アンチブロッキング性能を充分に持たせるために、粗大な粒子を添加するため、添加した粒子の効果によりタッチパネル上で明るさにムラが発生するギラツキやモアレ現象が起こり、表示装置やタッチパネルに適用するのは好ましくない。
本発明は、上記事情に鑑みてなされたものであって、全光線透過率が高い等の優れた光学的性能を有しながら、ブロッキングが発生しにくいフィルムシートおよびそのフィルムシートを用いたタッチパネルを提供することを目的とする。
【課題を解決するための手段】
【０００８】
本発明者らは、鋭意検討の結果、静電容量式タッチパネルの裏面と、表示装置の前面とが空間を介して対向した構成において、前記タッチパネルの裏面（前記表示装置と対向する面）を構成するフィルムとして、全光線透過率が９４．０％以上かつヘイズが２％以下である透明フィルムであって、上記フィルムの片方の面に、少なくとも平均粒径が１０〜１００ｎｍである中空粒子、シリカ粒子、及びフッ化微粒子から選ばれる微粒子Aと、さらに粒子Aと粒径の異なる粒子Bからなる屈折率が１．３０〜１．５０である微粒子層を設けたフィルムを用いることにより上記課題が解決されることを見出し、本発明を完成させた。
【０００９】
本発明は、以下の態様を有する。
［１］
透明フィルムの少なくとも一面側にハードコート層を有するハードコートフィルムにおいて、前記ハードコート層は、微粒子Aと、微粒子Aと粒径の異なる微粒子Bからなることを特徴とするハードコートフィルム。
［２］
前記ハードコート層の屈折率が１．３０〜１．５０であり、微粒子Aは、中空粒子、シリカ粒子、及びフッ化微粒子からなる［１］に記載のハードコートフィルム。
［３］
前記微粒子Aの大きさが１０〜１００ｎｍであることを特徴とする［１］又は［２］に記載のハードコートフィルム。
［４］
前記微粒子Bの大きさが前記微粒子Aの大きさの２〜７倍の粒子径であり、微粒子Bは微粒子Aの0.1〜5％重量％であることを特徴とする［１］〜［３］のいずれかに記載のハードコートフィルム。
［５］
前記ハードコート層は、微粒子Aおよび微粒子Bで表面が完全に被覆されていることを特徴とする［１］〜［４］のいずれかに記載のハードコートフィルム
［６］
前記ハードコートフィルムの全光線透過率が94％以上かつヘイズが2.0％以下であることを特徴とする［１］〜［５］のいずれかに記載のハードコートフィルム。
【００１０】
ただし、本明細書および特許請求の範囲において、凹凸を形成した透明フィルムの透明性は、全光線透過率値をＪＩＳ  Ｋ  ７３６１−１、ヘイズ値をＪＩＳ  Ｋ  ７１３６に基づき、日本電色社製のＮＤＨ４０００を用いて測定した。
【発明の効果】
【００１１】
本発明によれば、全光線透過率が高い等の優れた光学的性能を有しながら、ブロッキングが発生しにくいフィルムシートおよびそのフィルムシートを用いたタッチパネルを提供できる。
【図面の簡単な説明】
【００１２】
【図１】本発明の全光線透過率向上フィルムの一例を示した断面図である。
【発明を実施するための形態】
【００１３】
以下、本発明の全光線透過率向上フィルムの一例を図１に基づいて詳細に説明する。
本実施形態の全光線透過率向上フィルム１０は、図１に示すように、透明基材１２と、透明基材１２上に設けられた微粒子層１１を有する。
【００１４】
透明基材１２としては、無機材料でも有機材料であっても特に制限はない。無機材料としては、例えば、ガラス、石英、スパッタリングや蒸着によって形成された酸化チタン、酸化ニオブ、酸化錫をドープした酸化インジウム等が例示される。
有機材料としては、例えば、ポリエチレンテレフタレートフィルム、ポリエチレンナフタレートフィルム、ポリプロピレンテレフタレートフィルム、ポリブチレンテレフタレートフィルム、ポリプロピレンナフタレートフィルム、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリエーテルイミドフィルム、ポリイミドフィルム、フッ素樹脂フィルム、ポリアミドフィルム、アクリル樹脂フィルム等が挙げられる。
なかでも、透明性、耐候性、耐溶剤性、剛度、コスト等の観点から、ポリエチレンテレフタレートフィルムが好ましい。
【００１５】
透明基材１２には、各種添加剤が含まれてもよい。添加剤としては、例えば、酸化防止剤、耐熱安定剤、紫外線吸収剤、有機粒子、無機粒子、顔料、染料、帯電防止剤、核剤、カップリング剤等が挙げられる。
透明基材１２には、微粒子層との密着性を向上させるために、表面処理が施されていてもよい。表面処理としては、例えば、サンドブラスト処理や溶剤処理等の凹凸化処理、コロナ放電処理、クロム酸処理、火炎処理、熱風処理、オゾン・紫外線照射処理等の表面酸化処理等が挙げられる。
透明基材１２の厚みは、タッチパネルの薄型化、軽量化の観点から１５〜２００μｍが好ましく、２０〜１３０μｍがより好ましく、２５〜１００μｍが特に好ましい。
【００１６】
微粒子層１１は、透明基材１２に対して、屈折率が低い層であり、微粒子層１１側からの光の反射を抑制し、光透過性を高める役割を果たす。ガラスや結晶材、プラスティック等では、その表面において、入射光に対して数％程度の反射光が生じるが、全光線透過率向上フィルム１０は微粒子層１１によって表面反射を軽減し、透過率を増加させる。
微粒子層１１の屈折率は、光の反射を抑制しやすいことから、１．２５〜１．４５が好ましく、１．３０〜１．４０がより好ましい。
【００１７】
微粒子層１１は、少なくとも前記粒子Aと、粒子Aの２〜７倍の平均粒子径からなる粒子Bが透明基材１２の表面を完全に被覆していることが好ましく、粒子Aおよび粒子Bのみで透明基材１２の表面を完全に被覆されていることがより好ましい。
なお、前記の完全に被覆とは、光学顕微鏡もしくは走査型電子顕微鏡の観察像により、透明基材１２の表面が全く観察されない状態である
【００１８】
粒子Aとしては、シリカが好ましく、微粒子層１１の屈折率を低くしやすいことから、中空シリカが特に好ましい。
中空シリカの平均粒子径は、１０〜１００ｎｍが好ましく、３０〜７０ｎｍがより好ましい。中空シリカの平均粒子径が５ｎｍ以上であれば、屈折率を低くしやすい。中空シリカの平均粒子径が１８０ｎｍ以下であれば、微粒子層に密に充填することができる。なお、前記平均粒子径は、透過型電子顕微鏡もしくは走査型電子顕微鏡の観察像により測定される値である。
また、中空シリカは、中空部分が多いほど屈折率を低下させやすいことから、粒子径に比べて外殻の厚みが薄いものが好ましい。
【００１９】
前記粒子Bとしては、無機系化合物、もしくは有機系化合物が好ましく、シリカ系微粒子がより好ましい。
シリカ系粒形化合物としては、粒子Aの平均粒径の２〜７倍でかつ、粒子Aの含有量の０．１〜５．０質量％含有されていることが好ましく、粒子Aの平均粒径の４〜６倍でかつ、粒子Aの含有量の０．２〜２．５質量％含有されていることがより好ましい。
【００２０】
微粒子層１１（１００質量％）中の粒子Aの含有量は、８０質量％以上が好ましく、９５質量％以上がより好ましい。粒子Aの含有量が８０質量％以上であれば、微粒子層１１の屈折率が透明基材と空気の屈折率の中間程度となり、高い光透過率が得られやすい。粒子Aの含有量が９５質量％であれば、微粒子層の屈折率をより透明基材と空気の屈折率の中間とすることが可能となり、全光線透過率をより向上させることが出来る。
【００２１】
微粒子層のバインダー樹脂としては、例えば、反応性硬化型樹脂であることが好ましい。反応性硬化型樹脂としては、熱硬化型樹脂、電離放射線硬化型樹脂が好ましい。
熱硬化型樹脂としては、例えば、フェノール樹脂、尿素樹脂、ジアリルフタレート樹脂、メラミン樹脂、不飽和ポリエステル樹脂、ポリウレタン樹脂、エポキシ樹脂、アミノアルキッド樹脂、珪素樹脂、ポリシロキサン樹脂等が挙げられる。
【００２２】
電離放射線硬化型樹脂としては、多官能（メタ）アクリルモノマーを重合させて得られる重合体が好ましい。かかる重合体は、架橋構造を有する硬質のアクリル系重合体であることから、表面硬度、透明性、擦傷性等に優れる。
【００２３】
「多官能」は、重合性不飽和基を２つ以上有することを意味し、「（メタ）アクリルモノマー」は、重合性不飽和基として少なくとも（メタ）アクリロイル基を有する化合物である。「（メタ）アクリロイル基」は、アクリロイル基またはメタクリロイル基であることを示す。
多官能（メタ）アクリルモノマーとしては、例えば、下記のモノマーが挙げられる。
ジプロピレングリコールジ（メタ）アクリレート、１，６−ヘキサンジオールジ（メタ）アクリレート、トリプロピレングリコールジ（メタ）アクリレート、ポリエチレングリコール（質量平均分子量６００）ジ（メタ）アクリレート、プロピレンオキサイド変性ネオペンチルグリコールジ（メタ）アクリレート、変性ビスフェノールＡジ（メタ）アクリレート、トリシクロデカンジメタノールジ（メタ）アクリレート、ポリエチレングリコール（質量平均分子量４００）ジ（メタ）アクリレート等の２官能（メタ）アクリレート；
ペンタエリスリトールトリ（メタ）アクリレート、トリメチロールプロパントリ（メタ）アクリレート、トリメチロールプロパンエトキシトリ（メタ）アクリレート、ポリエーテルトリ（メタ）アクリレート、グリセリンプロポキシトリ（メタ）アクリレート等の３官能（メタ）アクリレート；
ペンタエリスリトールテトラ（メタ）アクリレート、ペンタエリスリトールエトキシテトラ（メタ）アクリレート、ジトリメチロールプロパンテトラ（メタ）アクリレート等の４官能（メタ）アクリレート；
ジペンタエリスリトールペンタ（メタ）アクリレート、プロピオン酸変性ジペンタエリスリトールペンタ（メタ）アクリレート、ジペンタエリスリトールモノヒドロキシペンタ（メタ）アクリレート、ジペンタエリスリトールヘキサ（メタ）アクリレート等の５官能以上の（メタ）アクリレート等。
これらの多官能（メタ）アクリルモノマーは、１種を単独で使用してもよく、２種以上を併用してもよい。
【００２４】
前記多官能（メタ）アクリルモノマーは、４官能以上の（メタ）アクリルモノマー（好ましくは５官能以上の（メタ）アクリルモノマー）を主成分とし、２〜３官能（メタ）アクリルモノマーを副成分とするものであることが好ましい。
これらのうち、４官能以上の（メタ）アクリルモノマーは硬度の向上に寄与し、２〜３官能（メタ）アクリルモノマーは柔軟性の向上に寄与する。そのため、得られるハードコート層が、高い硬度と適度な柔軟性を有し、耐擦傷性に優れるものとなる。
全多官能（メタ）アクリルモノマー中、４官能以上の（メタ）アクリルモノマーの割合は、５０質量％以上９５質量％未満が好ましく、６０質量％以上９０質量％未満がより好ましい。また、２〜３官能（メタ）アクリルモノマーの割合は、全多官能（メタ）アクリルモノマー中、５質量％以上５０質量％未満が好ましく、１０質量％以上４０質量％未満がより好ましい。
【００２５】
微粒子層１１の厚さは、４０〜２００ｎｍが好ましく、５０〜１５０ｎｍがより好ましく、８０〜１２０ｎｍが特に好ましい。微粒子層１１の厚さが４０ｎｍ以上であれば、光の干渉による反射防止効果が得られやすく、微粒子層１１の厚さが２００ｎｍ以上であると光の干渉による反射防止効果が得られにくい。
なお、微粒子層の、最も薄い部分の厚み（凹凸面に存在する凹部の底から、透明基材１２側の表面までの距離）を微粒子層１１の厚みとする。
【００２６】
全光線透過率向上フィルムは、全光線透過率が９０％を超え、ヘイズが２％未満であることが好ましい。これらの要件を満たすと、タッチパネルや表示装置用の全光線透過率向上材として有用である。
全光線透過率およびヘイズはそれぞれ、ＪＩＳ  Ｋ７３６１−１およびＪＩＳ  Ｋ７１３６に準拠した方法で測定できる。
【００２７】
（製造方法）
以下、微粒子層１１の製造方法について説明する。ただし、微粒子層１１の製造方法は、以下に説明する方法には限定されない。微粒子層の製造方法としては、例えば、下記の微粒子層形成工程を有する方法が挙げられる。
【００２８】
微粒子層形成工程では、まず、前記微粒子Ａおよび微粒子Ｂを必須成分として含み、必要に応じてバインダー等、他の成分を含有する微粒子層形成用組成物（Ｅ）を調製する。
微粒子層形成用組成物（Ｅ）にバインダー樹脂を用いる場合は、硬化を促進させるために、光重合開始剤を含有させることが好ましい。また、光増感剤をさらに含有させてもよい。また、微粒子層形成用組成物（Ｅ）は、溶剤を含有してもよい。微粒子層形成用組成物（Ｅ）に使用する溶剤としては、例えば、メタノール、エタノール、イソプロパノール、アセトン、メチルエチルケトン、トルエン、ｎ−ヘキサン、ｎ−ブチルアルコール、メチルイソブチルケトン、メチルブチルケトン、エチルブチルケトン、シクロヘキサノン、酢酸エチル、酢酸ブチル、プロピレングリコールモノメチルエーテルアセテート、エチレングリコールモノエチルエーテル、プロピレングリコールモノメチルエーテル、Ｎ−メチル−２−ピロリドン等が挙げられる。これらは１種以上を単独で使用してもよく、２種以上を併用してもよい。
特に、塗工ムラを軽減できることから、蒸発速度の異なる２種以上の溶剤を併用することが好ましい。例えば、メチルエチルケトン、メチルイソブチルケトン、酢酸エチル、酢酸ブチル、プロピレングリコールモノメチルエーテルから選ばれる少なくとも２種を混合して使用することが好ましい。
【００２９】
微粒子層形成用組成物（Ｅ）中の粒子Ａおよび粒子Ｂ合計の配合量は、微粒子層形成用組成物（Ｅ）の固形分（１００質量％）に対して、８０質量％以上が好ましく、９０質量％以上がより好ましい。粒子Ａおよび粒子Ｂの配合量が８０質量％以上であれば、屈折率が基材と空気との中間となる微粒子層１１が得られやすい。
【００３０】
微粒子層形成用組成物（Ｅ）中の、バインダー樹脂の配合量は、微粒子層形成用組成物（Ｅ）の固形分（１００質量％）に対して、２０質量％未満が好ましく、５質量％未満がより好ましい。バインダー樹脂の配合量が２０質量％未満であれば、微粒子層１１の屈折率が調整し易く、全光線透過率向上効果が得やすい。バインダー樹脂の配合量が５質量％未満であれば、粒子Ａおよび粒子Ｂを充分に配合できるため微粒子層１１の屈折率の調整がさらにし易く、全光線透過率向上効果を得ることが容易になる。
【００３１】
微粒子層形成用組成物（Ｅ）中の光重合開始剤の配合量は、微粒子層形成用組成物（Ｅ）のバインダー固形分（１００質量％）に対して、０．５〜１０質量％が好ましく、２〜８質量％がより好ましい。光重合開始剤の配合量が０．５質量％以上であれば、硬化不良が生じにくい。また、光重合開始剤を１０質量％を超えて配合しても、配合量に見合った硬化促進効果は得られず、コストも高くなる。また、硬化物中に光重合開始剤が残留して黄変やブリードアウト等の原因となるおそれがある。
【００３２】
従来の貼付き防止フィルムは、全光線透過率向上効果が低かった。また、反射防止フィルムは、全光線透過率向上効果は高いものの、貼付き防止機能は低くかった。
これに対し、本発明の全光線透過率向上フィルムでは、低屈折率層による全光線透過率向上効果を維持したまま、異なる２種類以上の粒子により凹凸を設けることで優れた貼付き防止効果を両立できる。
【００３３】
なお、本発明の全光線透過率向上フィルムは、前記全光線透過率向上フィルム１０には限定されない。例えば、透明基材と微粒子層の間にハードコート層を設けた全光線透過率向上フィルムであってもよい。
また、必要に応じて、透明基材と微粒子層の間にハードコート層以外の機能層を有していてもよい。ハードコート層以外の機能層としては、例えば、ハードコート保護層、防眩層、屈折率調整層（中屈折率層）、易接着層、帯電防止層、紫外線遮蔽層等が挙げられる。これらの機能層は、公知の方法により形成できる。
【００３４】
本発明の全光線透過率向上フィルムは、例えば静電式タッチパネル付き表示装置に使用できる。全光線透過率向上フィルムを使用した表示装置としては、例えば、図２に例示した、静電式タッチパネル表示装置１００（以下、「表示装置１００」という。）が挙げられる。
表示装置１００は、最前面に偏光板２１が配置された表示装置２０と、静電容量式タッチパネル３０（以下、単に「タッチパネル３０」という。）と、を備えている。タッチパネル３０は、表示装置２０の前面に、偏光板２１との間に隙間を設けて配置され、外縁部が粘着剤層４０で表示装置２０に固定されている。これにより、表示装置の前面とタッチパネル３０の裏面との間に空間が形成されている。タッチパネル３０は、ガラス基板３１と、ガラス基板３１の裏面（表示装置２０側）に設けられた導電層３２と、導電層３２上に粘着剤層３３を介して積層された微粒子層１０とを備え、導電層３２の裏面の外縁部には印刷層３４が形成されている。微粒子層１０１１が表示装置２０側となるように設けられている。
なお、「前面」は、静電容量式タッチパネルまたはこれを取り付けた表示装置を使用する際に、使用者が視認、操作する側の面を意味し、「裏面」は、使用者が視認、操作する側とは反対側の面を意味する。
【００３５】
本発明は、例えば図３のような、透明基材１２上の微粒子層の反対側の面に透明な導電層６０を設けた導電性フィルム５０として、使用できる。導電性フィルム５０を用いた表示装置としては、例えば図４に例示するような、前記表示装置１００中のタッチパネル３０のガラス基板３１裏面に導電フィルムを設けたタッチパネル７０が挙げられる。
【００３６】
表示装置２０としては、特に限定されず、公知の表示装置、有機エレクトロルミネッセンスディスプレイを用いることができる。
【００３７】
装置１００のタッチパネル３０のガラス基板３１としては、タッチパネル等に用いられている公知のガラス板が利用できる。
装置１００の導電層３２および導電フィルム５０の導電層６０は、透明な導電性の膜である。導電層３２および導電層６０は、表面型静電容量式タッチパネル等に用いられる、実質的に均一な厚さでガラス基板３１もしくは透明基材１２上に形成された均一層でもよいし、投影型静電容量方式のタッチパネル等に用いられる、位置検知のために形成された規則的なパターンを有する導電層であってもよい。なお、均一層の場合でも、タッチパネルの構成等に応じて、引き出し電極等の形成のため、導電層３２もしくは導電層６０の一部がパターン化されていてもよい。
導電層３２もしくは導電層６０の材質としては、例えば、金、銀、白金、パラジウム、銅、アルミニウム、ニッケル、クロム、チタン、鉄、コバルト、錫、これらの合金等の金属；インジウム−スズ酸化物（ＩＴＯ）、インジウム−亜鉛酸化物（ＩＺＯ）、酸化亜鉛（ＺｎＯ）、亜鉛−スズ酸化物（ＺＴＯ）等の金属酸化物；ヨウ化銅等からなる他の金属化合物；ＰＥＤＯＴ／ＰＳＳ等の導電性樹脂；等が挙げられる。なお、ＰＥＤＯＴ／ＰＳＳは、ＰＥＤＯＴ（３，４−エチレンジオキシチオフェンのポリマー）とＰＳＳ（スチレンスルホン酸のポリマー）を共存させたポリマーコンプレックスである。
導電層３２の厚みは、導電性、透明性等を考慮して設定される。導電層３２の導電性は、タッチパネル用の電極板とするため、表面抵抗として１０５Ω／ｓｑ以下が好ましく、１０３Ω／ｓｑ以下がより好ましい。かかる表面抵抗は、通例、金属系の場合で３０〜６００Å、金属酸化物系の場合で８０〜５０００Å、ＰＥＤＯＴ／ＰＳＳ系で５０〜１２０μｍの厚さとすることで達成することができる。
粘着剤層３３を構成する粘着剤としては、タッチパネル等の光学用途に用いられている公知の粘着剤が利用でき、例えば、天然ゴム系粘着剤、合成ゴム系粘着剤、アクリル系粘着剤、ウレタン系粘着剤、シリコーン系粘着剤等が挙げられる。粘着剤は、溶剤系、無溶剤系、エマルジョン系、水系のいずれであってもよい。なかでも、透明度、耐候性、耐久性、コスト等の観点から、アクリル系粘着剤、特に溶剤系のものが好ましい。
【００３８】
導電層３２および導電層６０は公知の方法により形成できる。
例えば導電層３２もしくは導電層６０が均一層である場合、真空蒸着法、スパッタリング法、イオンプレーティング法、スプレー熱分解法、化学メッキ法、電気メッキ法、塗布法、あるいはこれらの組合せ法などの薄膜形成法が挙げられる。膜の形成速度や大面積膜の形成性、生産性などの点より、真空蒸着法やスパッタリング法が好ましい。
規則的なパターンは、各種印刷方式などにより、透明フィルム３の前面に予め部分的に導電層２を設ける方法で形成してもよいし、または、上記のように均一層を形成した後、その一部をエッチングなどにより除去して形成してもよい。
導電層３２および導電層６０と透明フィルム１２との密着性を高めるために、透明フィルム１２の表面に、コロナ放電処理、紫外線照射処理、プラズマ処理、スパッタエッチング処理、アンダーコート処理等の適宜な前処理を施してもよい。
【００３９】
本発明は、下記の態様［Ａ１］〜［Ａ１０］を有していてもよい。
［Ａ１］
透明層と、最外層として設けられた少なくとも１つの微粒子層とを有する全光線透過率向上フィルムにおいて、前記微粒子層は、平均粒子径が１０ｎｍ〜１００ｎｍである微粒子Ａと、平均粒子径が１００ｎｍ超の微粒子Ｂとを含み、前記微粒子層の屈折率が１．３０〜１．５０であることを特徴とする全光線透過率向上フィルム。
［Ａ２］
前記微粒子Ａが中空粒子であることを特徴とする［Ａ１］に記載の全光線透過率向上フィルム。
［Ａ３］
前記微粒子Ａがシリカ粒子又はフッ化微粒子である［Ａ１］又は［Ａ２］に記載の全光線透過率向上フィルム。
［Ａ４］
前記微粒子Ｂの平均粒子径が前記微粒子Ａの平均粒子径の２〜７倍である［Ａ１］〜［Ａ３］のいずれかに記載の全光線透過率向上フィルム。
［Ａ５］
前記微粒子層に含まれる前記微粒子Ｂの含有量は、前記微粒子層に含まれる前記微粒子Ａ及び前記微粒子Ｂの全重量を１００重量％としたとき、０．１〜５重量％であることを特徴とする［Ａ１］〜［Ａ４］のいずれかに記載の全光線透過率向上フィルム。
［Ａ６］
前記全光線透過率向上フィルムの全光線透過率が９４％以上であることを特徴とする［Ａ１］〜［Ａ５］のいずれかに記載の全光線透過率向上フィルム。
［Ａ７］
前記全光線透過率向上フィルムのヘイズが２．０％以下であることを特徴とする［Ａ１］〜［Ａ６］のいずれかに記載の全光線透過率向上フィルム。
［Ａ８］
全光線透過率を向上させる微粒子層を形成するための組成物であって、
前記組成物は、平均粒子径が１０ｎｍ〜１００ｎｍである微粒子Ａと、平均粒子径が１００ｎｍ超の微粒子Ｂとを含み、前記組成物の全重量を１００重量％としたとき、前記微粒子Ａと前記微粒子Ｂの合計重量が７５重量％以上であることを特徴とする組成物。
［Ａ９］
前記微粒子Ｂの平均粒子径は、前記微粒子Ａの平均粒子径の２〜７倍であることを特徴とする［Ａ８］に記載の組成物。
［Ａ１０］
前記微粒子Ａが中空シリカ微粒子であり、
前記微粒子層に含まれる前記微粒子Ｂの含有量が、前記組成物に含まれる前記微粒子Ａ及び前記微粒子Ｂの全重量を１００重量％としたとき、０．１〜５重量％であることを特徴とする［Ａ８］又は［Ａ９］に記載の組成物。
【００４０】
本発明は、下記の態様［Ｂ１］〜［Ｂ９］を有していてもよい。
［Ｂ１］
透明層と、最外層として設けられた少なくとも１つの微粒子層とを有する全光線透過率向上フィルムにおいて、前記微粒子層は、シリカ微粒子Ａと、前記微粒子Ａの平均粒子径の２〜７倍の平均粒子径を有するシリカ微粒子Ｂとを含むことを特徴とする全光線透過率向上フィルム。
［Ｂ２］
前記微粒子Ａは、中空粒子であることを特徴とする［Ｂ１］に記載の全光線透過率向上フィルム。
［Ｂ３］
前記微粒子層に含まれる前記微粒子Ｂの含有量は、前記微粒子層に含まれる前記微粒子Ａ及び前記微粒子Ｂの全重量を１００重量％としたとき、０．１〜５重量％であることを特徴とする［Ｂ１］又は［Ｂ２］に記載の全光線透過率向上フィルム。
［Ｂ４］
前記微粒子Ａの平均粒子径が１０ｎｍ〜１００ｎｍであり、前記微粒子Ｂの平均粒子径が１００ｎｍ超であることを特徴とする［Ｂ１］〜［Ｂ３］のいずれかに記載の全光線透過率向上フィルム。
［Ｂ５］
前記全光線透過率向上フィルムの全光線透過率が９４％以上であることを特徴とする［Ｂ１］〜［Ｂ４］のいずれかに記載の全光線透過率向上フィルム。
［Ｂ６］
前記全光線透過率向上フィルムのヘイズが２．０％以下であることを特徴とする［Ｂ１］〜［Ｂ５］のいずれかに記載の全光線透過率向上フィルム。
［Ｂ７］
全光線透過率を向上させる微粒子層を形成するための組成物であって、
前記組成物は、シリカ微粒子Ａと、前記微粒子Ａの平均粒子径の２〜７倍の平均粒子径を有するシリカ微粒子Ｂとを含むことを特徴とする組成物。
［Ｂ８］
前記微粒子層に含まれる前記微粒子Ｂの含有量は、前記微粒子層に含まれる前記微粒子Ａ及び前記微粒子Ｂの全重量を１００重量％としたとき、０．１〜５重量％であることを特徴とする［Ｂ７］に記載の組成物。
［Ｂ９］
前記微粒子Ａの平均粒子径が１０ｎｍ〜１００ｎｍであり、前記微粒子Ｂの平均粒子径が１００ｎｍ超であることを特徴とする［Ｂ７］又は［Ｂ８］に記載の組成物。
【００４１】
下記の態様［Ｃ１］〜［Ｃ１０］を有していてもよい。
［Ｃ１］
透明層と、最外層として設けられた少なくとも１つの微粒子層とを有する全光線透過率向上フィルムにおいて、前記微粒子層は、中空微粒子Ａと、非中空微粒子Ｂとを含み、前記微粒子層に含まれる前記微粒子Ｂの含有量は、前記微粒子層に含まれる前記微粒子Ａ及び前記微粒子Ｂの全重量を１００重量％としたとき、０．１〜５重量％であることを特徴とする全光線透過率向上フィルム。
［Ｃ２］
前記微粒子Ａがシリカ粒子又はフッ化微粒子であることを特徴とする［Ｃ１］に記載の全光線透過率向上フィルム。
［Ｃ３］
前記微粒子Ｂの平均粒子径が前記微粒子Ａの平均粒子径の２〜７倍であることを特徴とする［Ｃ１］又は［Ｃ２］に記載の全光線透過率向上フィルム。
［Ｃ４］
前記全光線透過率向上フィルムの全光線透過率が９４％以上であることを特徴とする［Ｃ１］〜［Ｃ３］のいずれかに記載の全光線透過率向上フィルム。
［Ｃ５］
前記全光線透過率向上フィルムのヘイズが２．０％以下であることを特徴とする［Ｃ１］〜［Ｃ４］のいずれかに記載の全光線透過率向上フィルム。
［Ｃ６］
全光線透過率を向上させる微粒子層を形成するための組成物であって、
前記組成物は、中空微粒子Ａと、非中空微粒子Ｂとを含み、前記微粒子Ｂの含有量は、前記微粒子Ａ及び前記微粒子Ｂの全重量を１００重量％としたとき、０．１〜５重量％であることを特徴とする全光線透過率向上フィルム。
［Ｃ７］
前記微粒子Ｂの平均粒子径が前記微粒子Ａの平均粒子径の２〜７倍であることを特徴とする［Ｃ６］に記載の全光線透過率向上フィルム。
［Ｃ８］
前記微粒子Ａの平均粒子径が１０ｎｍ〜１００ｎｍであり、前記微粒子Ｂの平均粒子径が１００ｎｍ超であることを特徴とする［Ｃ６］又は［Ｃ７］に記載の組成物。
【実施例】
【００４２】
以下、実施例によって本発明を詳細に説明するが、本発明は以下の記載によっては限定されない。
［実施例１］  
（微粒子層の形成）
平均粒子径６０ｎｍの中空シリカゾル（日揮触媒化成株式会社製）９９．５質量％、平均粒径３００ｎｍコロイダルシリカ（日産化学株式会社製）０．５質量％を、メチルイソブチルケトン（ＭＩＢＫ）およびｎ−ブタノールを１：１で混合した希釈溶剤に固形分が４質量％となるように混合して微粒子層形成用組成物（Ｆ）を調製した。
透明基材として、厚さ５０μｍの光学用ＰＥＴフィルム（東洋紡株式会社製）を用い、該透明基材上に、前記微粒子層形成用組成物（Ａ）をバー塗工した。その後、１２０℃で１２０秒間加熱乾燥し、厚さ１００ｎｍの中空シリカゾル、コロイダルシリカからなる屈折率１．３８（大塚電子株式会社ＦＥ−３０００にて測定）の微粒子層で透明基材表面が完全に被覆された全光線透過率向上フィルムを得た。
【００４３】
［実施例２］
前記中空シリカゾル、９４．５２５質量部、前記コロイダルシリカを０．４７５質量部に、多官能（メタ）アクリルモノマーとして６官能アクリレート（商品名ＤＰＨＡ、ダイセル・サイテック株式会社製）３．２質量部、ジエチレングリコールジアクリレート（商品名ＳＲ２３０、サートマー社製）１．３５質量部、光重合開始剤（商品名ＩＲＧＡＣＵＲＥ１８４、ＢＡＳＦ社製）０．２５質量部、および光安定化剤（ＴＩＮＵＶＩＮ１５２、ＢＡＳＦ社製）０．２質量部を、を、メチルイソブチルケトン（ＭＩＢＫ）およびｎ−ブタノールを１：１で混合した希釈溶剤に固形分が４質量％となるように混合して微粒子層形成用組成物（Ｇ）を調製した。
透明基材として、前記光学用ＰＥＴフィルムを用い、該透明基材上に、前記反射防止層形成用組成物（Ｇ）をバー塗工した。その後、１２０℃で１２０秒間加熱乾燥し、その後、高圧水銀ランプ紫外線照射機（アイグラフィックス社製）を用いて、１６０Ｗ／ｃｍ、ランプ高さ１３ｃｍ、ベルトスピード１０ｍ／分、２ｐａｓｓの条件で窒素雰囲気下にて紫外線を照射させ、中空シリカゾル、コロイダルシリカからなる屈折率１．３８の微粒子層によって透明基材表面が完全に被覆された全光線透過率向上フィルムを得た。
【００４４】
［実施例３］
多官能６官能アクリレート６４質量部、前記ジエチレングリコールジアクリレート２７質量部、前記光重合開始剤５質量部、および前記光安定化剤（ＴＩＮＵＶＩＮ１５２、ＢＡＳＦ社製）４質量部を、メチルエチルケトン（ＭＥＫ）およびシクロヘキサノンを１：１で混合した希釈溶剤に固形分が４０質量％となるように混合してハードコート層形成用組成物（Ｇ）を調製した。
透明基材として、前記光学用ＰＥＴフィルム、該透明基材上に前記ハードコート層形成用組成物（Ｇ）をバー塗工した。その後、８０℃で６０秒間加熱乾燥し、高圧水銀ランプ紫外線照射機（アイグラフィックス社製）を用いて、１６０Ｗ／ｃｍ、ランプ高さ１３ｃｍ、ベルトスピード１０ｍ／分、２ｐａｓｓの条件で窒素雰囲気下にて紫外線を照射し、厚さ４μｍのハードコート層を硬化形成して得たハードコート層上に、実施例１と同様に微粒子層を形成して全光線透過率向上フィルムを得た。
【００４５】
［比較例１］
平均粒子径６０ｎｍの中空シリカゾル（日揮触媒化成株式会社製）１００質量部を、メチルイソブチルケトン（ＭＩＢＫ）およびｎ−ブタノールを１：１で混合した希釈溶剤に固形分が４質量％となるように混合して微粒子層形成用組成物（Ｈ）を調製した以外は、実施例１と同様にして、微粒子層の屈折率が１．３８である全光線透過率向上フィルムを得た。
【００４６】
［比較例２］
平均粒子径２００ｎｍの中空シリカ分散液を、メチルイソブチルケトン（ＭＩＢＫ）およびｎ−ブタノールを１：１で混合した希釈溶剤に固形分が４質量％となるように混合して微粒子層形成用組成物（Ｉ）を調製した以外は実施例１と同様にして、微粒子層の屈折利率が１．３８である全光線透過率向上フィルムを得た。
なお、前記平均粒径２００ｎｍ中空シリカゾルは、特開２００１−２３３６６１号公報に開示されている珪酸アルカリ金属水溶液から活性シリカをシリカ以外の材料からなるコア上に沈殿させる方法にて調製した。
【００４７】
［比較例３］
実施例１の平均粒子径６０ｎｍの中空シリカゾルを平均粒子径２００ｎｍの中空シリカゾルに変更し微粒子層形成用組成物（ＩＪ）を調製した以外は、実施例１と同様にして微粒子層の屈折率が１．３８である全光線透過率向上フィルムを得た。
【００４８】
［比較例４］
実施例１の平均粒子径６０ｎｍの中空シリカゾルを平均粒径６０ｎｍ酸化ジルコニウム微粒子(シーアイ化成株式会社製)に変更し、微粒子層形成用組成物（Ｋ）を調製した以外は実施例１と同様にして、微粒子層の屈折率が１．５５である全光線透過率向上フィルムを得た。
【００４９】
［評価方法］
各例で得られた全光線透過率向上フィルムに対して、以下に示す方法で貼付き性、光学特性を評価した。
【００５０】
（屈折率の測定）
微粒子層の屈折率は、微粒子層を形成した全光線透過率向上フィルムを試料として、反射分光膜厚計ＦＥ−３０００（大塚電子株式会社製）を用いて、波長３００ｎｍ〜８００ｎの範囲における分光スペクトルを測定し、スペクトル、透明基材の屈折率、および微粒子層の膜厚とから算出して屈折率をもとめた。なお透明基材の屈折率は上記反射分光膜厚計を用いて公知の方法にて測定した。
【００５１】
（全光線透過率）
アクリル系接着剤（商品名ＳＫダイン１８１１Ｌ、綜研化学株式会社製）１００質量部、イソシアネート系架橋剤（商品名Ｌ−４５、綜研化学株式会社製）１質量部、および希釈溶剤として酢酸エチル６７．４質量部を混合して粘着剤を調製し、各例で得られた反射防止体における透明基材（ＰＥＴフィルム）表面に、乾燥後の膜厚が２５μｍとなるようにアプリケータ塗工した。その後、１００℃で１２０秒間加熱乾燥し、セパレートフィルム（商品名３８ＲＬ−０７（２）、王子エフテックス株式会社製）を貼り合わせ、温度２３℃湿度５０％の環境下で１週間のエージングを行って架橋反応を進行させ、微粒子層と反対側に粘着層を有する粘着フィルムを得た。
前記粘着フィルムのセパレートフィルムを剥がし、全光線透過率向上フィルムとガラス板（松浪硝子工業株式会社製）とを、空気やゴミが入らないように前記粘着層を介して貼り合わせた。ガラス板に貼付された全光線透過率向上フィルムの全光線透過率を、ＪＩＳ  Ｋ７３６１−１に準拠した方法で、日本電色株式会社製のＮＤＨ４０００を用いて測定した。
このとき、全光線透過率が９４．５％以上のものを◎、９３．０〜９４．５％未満のものを〇、９０．０〜９３．０％未満のものを△、９０．０％未満のものを×とした。
【００５２】
（ヘイズ）
前記、全光線透過率測定と同様にして作成したガラスに貼付された全光線透過率向上フィルムのヘイズ値を、ＪＩＳ  Ｋ  ７１３６に基づき、日本電色工業株式会社製のＮＤＨ４０００を用いて測定した。
このとき、ヘイズ値が、１．０％未満のものを◎、２．０％未満のものを〇、２．０％以上のを×とした。
【００５３】
（モアレ、ギラツキ）
得られた全光線透過率向上フィルムの透明基材（ＰＥＴフィルム）側を下にして、画像解像度が２６４ｐｐｉの液晶ディスプレイ（富士通東芝モバイルコミュニケーションズ株式会社製）上に載せ、全光線透過率向上フィルム上の輝度ムラを目視で確認した。このとき、モアレ、ギラツキ少なくともいづれかを確認できないものを〇、確認できたものを×とした。
【００５４】
（貼付きの評価）
硬化型樹脂面を有する偏光板を準備し、樹脂面を偏光板表面にのせ、偏光板表面へ樹脂面を指で押し付けた時の貼りつきを目視で確認した。このとき、貼りつきが発生しない場合を○、貼りつきが発生する場合を×とした。
【００５５】
【表１】
2015215409.tif 000003
【表２】
2015215409.tif 000004
【００５６】
表１に示すように、屈折率が１．３０〜１．５０、平均粒子径１０ｎｍ〜１００ｎｍである中空シリカ粒子と、前記中空シリカ粒径の５倍の平均粒子径をもつコロイダルシリカを、中空シリカゾルの０．５質量％添加し、透明基材表面を完全に被覆した実施例１〜３の全光線透過率向上フィルムは、充分な光学特性と貼付き防止性能を両立していた。
【符号の説明】
【００５７】
１０  全光線透過率向上フィルム
１１  微粒子層
１２  透明基材
【図１】
2015215409.tif 000005